СЫРЬЕВАЯ СМЕСЬ ДЛЯ ИЗГОТОВЛЕНИЯ БЕТОНА
RAW MIXTURE FOR PRODUCTION OF CONCRETE

Изобретение относится к промышленности строительных материалов, в частности к производству бетонов, используемых в малоэтажном строительстве.
Известна сырьевая смесь для изготовления бетона, содержащая, мас.%: цемент 35,0-39,0; мелкий заполнитель 35,0-39,0; смолу воздухововлекающую экстракционно-канифольную 0,11-0,17; карбоксиметилцеллюлозу 0,05-0,07; пластифицирующую добавку (суперпластификатор С-3) 0,4-1,4; воду - остальное [1].
Задача изобретения состоит в безопасной утилизации отработавших печатных плат.
Технический результат достигается тем, что сырьевая смесь для изготовления бетона, содержащая цемент, мелкий заполнитель, пластифицирующую добавку, воду, дополнительно содержит измельченные и просеянные через сетку №5 отработавшие печатные платы при следующем соотношении компонентов, мас.%: цемент 20,0-25,0; мелкий заполнитель 20,0-40,0; пластифицирующая добавка 0,1-1,5; вода 15,0-25,0; измельченные и просеянные через сетку №5 отработавшие печатные платы 9,9-39,5.
Составы сырьевой смеси для изготовления бетона приведены в таблице.
Цемент смешивают с мелким (проходящим через сетку №5) заполнителем, измельченными и просеянными через сетку №5 отработавшими печатными платами (которые использовались в компьютерах, бытовой теле- и радиоаппаратуре, вычислительной технике и т.п.), добавляют воду и пластифицирующую добавку. Полученной смесью заполняют металлические формы, выдерживают ее в формах 12-24 ч при температуре 20-25°C, затем изделия (стеновые блоки) извлекают из форм.
Источник информации
1. RU №2237041, 2004.